(57)【要約】    【課題】  本発明は、花粉付着防止能を有するセルロース系繊維又は繊維製品を課題とする。    【解決手段】  本発明は、アルミナ微粒子を付着又は含浸してなるセルロース系繊維又は繊維製品を提供する。アルミナ微粒子を付着又は含浸してなる繊維又は繊維製品は、優れた花粉付着防止能を有している。本発明は、アルミナ微粒子及び膨潤性粘土鉱物を付着又は含浸してなるセルロース系繊維又は繊維製品を提供する。アルミナ微粒子及び膨潤性粘土鉱物を付着又は含浸してなる繊維又は繊維製品は、優れた花粉付着防止能を有していると共に、花粉アレルゲン吸着効果をも有している。【選択図】  なし【特許請求の範囲】
【請求項１】
アルミナ微粒子を付着又は含浸してなるセルロース系繊維又は繊維製品。
【請求項２】
前記アルミナ微粒子の平均粒径が１μｍ程度以下である請求項１に記載の繊維又は繊維製品。
【請求項３】
アルミナ微粒子及び膨潤性粘土鉱物を付着又は含浸してなるセルロース系繊維又は繊維製品。
【請求項４】
前記アルミナ微粒子の平均粒径が１μｍ程度以下である請求項３に記載の繊維又は繊維製品。
【請求項５】
前記膨潤性粘土鉱物がスメクタイト系粘土である請求項３又は４に記載の繊維又は繊維製品。
【発明の詳細な説明】
【技術分野】
【０００１】
本発明は、花粉付着防止能を有するセルロース系繊維又は繊維製品に関する。
【背景技術】
【０００２】
花粉症は、発症すると完治が困難な病気であり、花粉症患者の数は、年々増加の一途を辿っている。花粉症の有効な治療方法は未だ確立されていない。
【０００３】
スギ花粉等の花粉が多く飛んでいる時期に外出すると、衣類に花粉が付着し、衣類に付着した花粉が屋内に持ち込まれる。そのため、花粉症の病状を緩和するには、衣類に付着した花粉をはたき落としてから屋内に入ることが望まれる。また、花粉が多く飛んでいる時期に布団を干すと、布団に花粉が付着し、布団に付着した花粉が屋内に持ち込まれるので、布団を屋内に干さないことが望まれる。
【０００４】
今日まで、花粉が付着し難い繊維としては、例えば、特許文献１等に記載の繊維が知られている。
【０００５】
特許文献１には、ＫＥＳ法による布帛表面の摩擦係数の平均偏差（ＭＭＤ）のタテ方向、ヨコ方向の各々の値が０．０４以下で、かつ表面粗さの平均偏差（ＳＭＤ）のタテ方向、ヨコ方向の各々の値が４．０μｍ以下である繊維構造物が記されている。この繊維の材質は、主に合成繊維であり、ポリエステル系繊維、ポリアミド系繊維及びポリオレフィン系繊維が好ましいとされている。
【０００６】
しかしながら、特許文献１に記載の発明で使用される繊維は、表面摩擦係数の小さい繊維、即ち表面が平滑な繊維に限定されている。
【０００７】
表面が平滑でない繊維、例えば木綿等のセルロース系繊維を用いて花粉が付着し難い繊維製品を製造する技術は、今日まで未だ開発されていない。
【特許文献１】特開２００３−２２７０７０
【発明の開示】
【発明が解決しようとする課題】
【０００８】
本発明は、花粉付着防止能を有するセルロース系繊維又は繊維製品を提供することを課題とする。
【課題を解決するための手段】
【０００９】
本発明者らは、花粉付着防止能を有するセルロース系繊維又は繊維製品を開発すべく鋭意研究を重ねた結果、アルミナ微粒子をセルロース系繊維に付着又は含浸させることにより、上記課題が解決された繊維又は繊維製品が得られることを見い出した。更に、本発明者らは、アルミナ微粒子及び膨潤性粘土鉱物をセルロース系繊維に付着又は含浸させることにより、上記課題が解決されると共に、より一段と優れた性能を有する繊維又は繊維製品が得られることを見い出した。本発明は、斯かる知見に基づき完成されたものである。
１．本発明は、アルミナ微粒子を付着又は含浸してなるセルロース系繊維又は繊維製品を提供する。
２．本発明は、前記アルミナ微粒子の平均粒径が１μｍ程度以下である請求項１に記載の繊維又は繊維製品を提供する。
３．本発明は、アルミナ微粒子及び膨潤性粘土鉱物を付着又は含浸してなるセルロース系繊維又は繊維製品を提供する。
４．本発明は、前記アルミナ微粒子の平均粒径が１μｍ程度以下である請求項３に記載の繊維又は繊維製品を提供する。
５．本発明は、前記膨潤性粘土鉱物がスメクタイト系粘土である請求項３又は４に記載の繊維又は繊維製品を提供する。
【００１０】
本発明の繊維は、アルミナ微粒子が付着又は含浸しているセルロース系繊維である。
【００１１】
本発明の繊維は、優れた花粉付着防止能を有している。対象となる花粉の種類は、限定されるものではない。例えば、イネ花粉、カモガヤ花粉等のイネ科花粉、ブタクサ花粉、ヨモギ花粉等のキク科花粉、スギ花粉、ヒノキ花粉、ハンノキ花粉、シラカバ花粉等を挙げることができる。
【００１２】
本発明において、セルロース繊維は、従来より公知のセルロース繊維であり、例えば木綿、麻等の天然セルロース又はこれらの混紡品である。本発明のセルロース繊維には、これら繊維の他、これら繊維の一次加工品、例えば糸、ニット、織物、編物、不織布等が包含される。特に木綿の場合、原綿そのもの、苛性マーセル化した木綿、液体アンモニアで処理した木綿等も、本発明のセルロース繊維に包含される。
【００１３】
本発明においては、本発明のセルロース繊維に合成繊維、半合成繊維及び再生繊維から選ばれた少なくとも１種を混紡、交撚、混編させることもできる。
【００１４】
合成繊維としては、従来より公知のものを広く例示でき、例えばポリエステル、液晶ポリエステル、ポリアミド、液晶ポリアミド、アクリル、ポリエチレン、ポリプロピレン、スパンデックス等を挙げることができる。
【００１５】
半合成繊維としては、従来より公知のものを広く例示でき、例えばジアセテート、トリアセテート等を挙げることができる。
【００１６】
再生繊維としては、従来より公知のものを広く例示でき、例えばレーヨン、ポリノジック、キュプラ等を挙げることができる。
【００１７】
本発明において、繊維製品とは、上記繊維を更に加工したもの、例えば外衣、中衣、内衣等の衣料、寝装品、インテリア等の製品を意味する。本発明の繊維製品としては、具体的にはコート、ジャケット、ズボン、スカート、ワイシャツ、ニットシャツ、ブラウス、セーター、カーディガン、ナイトウエア、肌着、サポーター、靴下、タイツ、帽子、スカーフ、マフラー、襟巻き、手袋、服の裏地、服の芯地、服の中綿、作業着、白衣、ユニフォーム、囚人服、学童用制服等の衣料、カーテン、布団地、布団綿、枕カバー、シーツ、マット、カーペット、タオル、ハンカチ、ぬいぐるみ等の寝装品、ミシン糸、刺繍糸、組み紐、ストラップ、モール、釣り糸、疑似餌等の糸製品、商品に付けるタグ等の製品、上記繊維から作られた紙製品又は不織布、カバン、電子製品に使用する資材、建築用資材等を例示できる。
【００１８】
本発明の繊維又は繊維製品は、アルミナ微粒子を繊維又は繊維製品に付着及び／又は含浸させることにより製造される。
【００１９】
アルミナ微粒子としては、公知のアルミナ微粒子を広く使用できる。アルミナ微粒子の平均粒径は、通常１μｍ程度以下、好ましくは０．０１〜０．５μｍ程度、より好ましくは０．０２〜０．２μｍ程度である。ここで平均粒径は、動的光散乱法により求めたものである。粒度分布の測定には、例えば、動的光散乱式粒径分布測定装置（堀場製作所（株）製のＬＢ−５５０）を使用することができる。
【００２０】
本発明では、上記アルミナ微粒子は、本発明繊維又は繊維製品中に０．０１〜１０重量％程度、好ましくは０．１〜５重量％程度付着及び／又は含浸しているのがよい。例えば、目付１５０ｇ／ｍ2の織物の１ｍ2には、上記アルミナ微粒子が、通常１５〜１５０００ｍｇ程度、好ましくは１５０〜７５００ｍｇ程度付着及び／又は含浸されている。
【００２１】
本発明の繊維又は繊維製品は、アルミナ微粒子と共に膨潤性粘土鉱物が繊維又は繊維製品に付着及び／又は含浸していてもよい。
【００２２】
斯かる繊維は、アルミナ微粒子及び膨潤性粘土鉱物を繊維又は繊維製品に付着及び／又は含浸させることにより製造される。
【００２３】
膨潤性粘土鉱物としては、公知のものを広く使用できる。膨潤性粘土鉱物の具体例としては、例えば、モンモリロナイト、ビーデライト、ノントロナイト、ヘクトライト、サポナイト等のスメクタイト系粘土等を挙げることができる。これらの中でも、モンモリロナイト、ヘクトライト又はサポナイトのアルカリ金属塩ないしアルカリ土類金属塩が好適である。
【００２４】
膨潤性粘土鉱物の平均粒径は、通常０．０１〜５μｍ程度、より好ましくは０．１〜１μｍ程度である。ここで平均粒径は、アルミナ微粒子と同様に、動的光散乱法により求めたものである。
【００２５】
本発明では、上記膨潤性粘土鉱物は、本発明繊維又は繊維製品中に０．００１〜２重量％程度、好ましくは０．０１〜０．５重量％程度付着及び／又は含浸されているのがよい。例えば、目付１５０ｇ／ｍ2の織物の１ｍ2には、上記膨潤性粘土鉱物が、通常１．５〜３０００ｍｇ程度、好ましくは１５〜７５０ｍｇ程度付着及び／又は含浸されている。
【００２６】
セルロース繊維又は繊維製品にアルミナ微粒子又はアルミナ微粒子及び膨潤性粘土鉱物を付着及び／又は含浸させるに当たっては、従来より公知の方法、例えば浸漬法、スプレー法、コーティング法、浴中吸尽法等を広く適用することができる。
【００２７】
以下、浸漬法につき詳述する。
【００２８】
処理液中のアルミナ微粒子及び膨潤性粘土鉱物濃度は、処理液の絞り率と必要とする担持量より算出した濃度に設定すればよい。
【００２９】
本発明では、アルミナ微粒子を含有する処理液又は膨潤性粘土鉱物を含有する処理液中に処理すべきセルロース繊維を浸漬する、いわゆる、浸漬法を採用するのが好ましい。
【００３０】
上記処理液を構成する溶媒としては有機溶媒でも差支えないが、安全、価格を考慮すれば水を溶媒にするのが好ましい。従って、処理液は、通常、水分散液の形態で使用される。
【００３１】
上記処理液のセルロース繊維に対する浸透速度は充分に速く、浸漬時間、浴温度に特に制限はない。通常、浸漬時間０．１〜３００秒、浴温は１０〜４０℃で行われる。絞りは加工する製品によって異なり、夫々に適当な絞り方法、絞り率が採用できる。通常、絞り率は５０〜１００％で行うのが好ましい。
【００３２】
浸漬、絞りを行った後、乾燥を行う。工業的には、乾燥温度は４０〜２００℃、時間は温度に応じて選定すればよい。
【００３３】
アルミナ微粒子及び膨潤性粘土鉱物を付着又は含浸させる場合、繊維又は繊維製品を、膨潤性粘土鉱物を含有する処理液で処理し、次いでアルミナ微粒子を含有する処理液で処理してもよいし、アルミナ微粒子を含有する処理液で処理し、次いで膨潤性粘土鉱物を含有する処理液で処理してもよい。
【００３４】
また、本発明の繊維製品は、繊維にアルミナ微粒子又はアルミナ微粒子及び膨潤性粘土鉱物を付着及び／又は含浸させ、次に得られる本発明繊維から通常の方法に従って製造することもできる。
【００３５】
アルミナ微粒子又はアルミナ微粒子及び膨潤性粘土鉱物を付着又は含浸した本発明繊維又は繊維製品には、更に必要に応じて、本発明の効果を損なわない範囲内で、形態安定加工、柔軟処理加工、カレンダー加工等を施してもよい。
【発明の効果】
【００３６】
本発明によれば、花粉が付着し難く、しかも付着した花粉の大部分を極めて容易に除去し得るセルロース系繊維又は繊維製品が提供される。そのため、例えば、花粉が付着した繊維又は繊維製品を、軽く払ったり、たたくだけで、付着した花粉の大部分をセルロース系繊維又は繊維製品から取り除くことができる。
【００３７】
アルミナ微粒子と共に膨潤性粘土鉱物が付着及び／又は含浸したセルロース系繊維又は繊維製品は、花粉付着防止能に優れている他、花粉アレルゲン吸着効果を有している。そのため、セルロース系繊維又は繊維製品に付着した花粉が除去されず、該花粉からアレルギーの原因物質である花粉アレルゲンが溶出したとしても、花粉アレルゲンの皮膚への接触又は皮内への侵入を防止することができる。
【００３８】
本発明の繊維又は繊維製品は、洗濯を繰り返し行ってもアルミナ微粒子及び／又は膨潤性粘土鉱物が繊維から殆ど脱落しない性能（耐洗濯性）を備えており、長期に亘って上記で述べた優れた効果を発現し得る。
【発明を実施するための最良の形態】
【００３９】
以下に実施例及び比較例を掲げて、本発明をより一層明らかにする。
【００４０】
実施例１
目付１５０ｇ／ｍ2の綿織物を精練、漂白、シルケット処理の後、アルミナ微粒子（一次粒子径３０ｎｍ）の２％水分散液に浸漬後、マングルで絞り（絞り率：７０％）、１００℃で乾燥させて、本発明の綿織物を得た。
【００４１】
この綿織物は、アルミナ微粒子を１．４重量％（綿織物１ｍ2当たり２．１ｇ）含有していた。
【００４２】
実施例２
目付１５０ｇ／ｍ2の綿織物を精練、漂白、シルケット処理の後、スメクタイト系粘土（平均粒径：０．５μｍ、商品名：プリシェード２Ａ、製造会社名：一方社油脂工業（株））の１０％水分散液に浸漬後、マングルで絞り（絞り率：７０％）、１００℃で乾燥させた。次いで、この綿織物をアルミナ微粒子（一次粒子径３０ｎｍ）の２％水分散液に浸漬し、マングルで絞り（絞り率：７０％）、１００℃で乾燥させて、本発明の綿織物を得た。
【００４３】
この綿織物は、アルミナ微粒子を１．４重量％（綿織物１ｍ2当たり２．１ｇ）、スメクタイト系粘土を０．２８重量％（綿織物１ｍ2当たり０．４２ｇ）含有していた。
【００４４】
比較例１
目付１５０ｇ／ｍ2の綿織物を精練、漂白、シルケット処理の後、水に浸漬後、マングルで絞り（絞り率：７０％）、１００℃で乾燥させて、綿織物を得た。
【００４５】
比較例２
目付１５０ｇ／ｍ2の綿織物を精練、漂白、シルケット処理の後、スメクタイト系粘土（平均粒径：０．５μｍ、商品名：プリシェード２Ａ、製造会社名：一方社油脂工業（株））の１０％水分散液に浸漬後、マングルで絞り（絞り率：７０％）、１００℃で乾燥させて、綿織物を得た。
【００４６】
試験例１（スギ花粉脱落効果）
実施例１、実施例２、比較例１及び比較例２で得られた各綿織物を縦４０ｍｍ、横６５ｍｍの大きさに裁断し、試験布各６枚（計２４枚）を準備した。
【００４７】
実施例１、実施例２、比較例１及び比較例２で得られた各綿織物から作成された試験布各３枚を、そのまま試験に供した。また、実施例１、実施例２、比較例１及び比較例２で得られた各綿織物から作成された試験布各３枚を洗濯し、これらを試験に供した。尚、洗濯は花王（株）製の花王ニュービーズを１．５ｇ／リットルの割合で溶解した水溶液を用い、４０℃で１０分間、家庭用洗濯機中で洗濯し、次いで水洗し、乾燥する操作を１サイクルとして、このサイクルを１０回繰り返した。
【００４８】
各試験布（４０ｍｍ×６５ｍｍ）を、内容積４９０ｃｍ2のデシケーター内に置き、密栓した。花粉交配器にスギ花粉を入れ、デシケーターの横穴に交配器の噴霧パイプを挿入し、スギ花粉を３０秒間噴霧した。スギ花粉の噴霧量は、３０秒当たり０．１ｇとした。噴霧終了後、デシケーターを５分間静置し、スギ花粉を沈降させた。噴霧及び静置を５回繰り返してから、各試験布をデシケーターから取り出した。
【００４９】
各試験布について、１．４ｍｍ×１．８ｍｍの範囲内に付着している花粉数を、マイクロスコープ（×２００）を用いて、計数した。
【００５０】
次に、スギ花粉が付着した各試験布をはたき、はたいた後の花粉付着数を上記と同様にして計数した。試験布をはたく操作は、水平面に対して６０°に傾けた鉄板（３０ｃｍ×３０ｃｍ×５ｍｍ）の裏面に両面テープで試験布を貼り付け、該鉄板の真上（試験布から３０ｃｍの高さ）から４５０ｇの鉄球を１回落下させることにより、行った。
【００５１】
次式に従い、花粉脱落率（％）（試験布３枚の平均値）を求めた。
【００５２】
【数１】
2005163236.tif 000002
結果を表１に示す。
【００５３】
【表１】
2005163236.tif 000003
試験例２（スギ花粉アレルゲン吸着効果）
実施例２及び比較例１で得られた各綿織物を縦５ｍｍ、横８ｍｍの大きさ（重さ２００ｍｇ）に裁断し、試験布各５枚を準備した。
【００５４】
スギ花粉アレルゲン（スギ花粉数として約９０万個分の花粉量）抽出液５ｍｌに、各試験布を投入した後、抽出液を６０分間撹拌した。次に、抽出液中のスギ花粉アレルゲン濃度を、サンドイッチＥＬＩＳＡ法により測定し、各試験布に吸着しているスギ花粉アレルゲンの割合（スギ花粉アレルゲン吸着率、％）を求めた。
【００５５】
実施例２の試験布のスギ花粉アレルゲン吸着率は８０％（試験布５枚の平均値）であり、実施例２の試験布にスギ花粉アレルゲンの大部分が吸着された。これに対して、比較例１の試験布のスギ花粉アレルゲン吸着率は２０％（試験布５枚の平均値）であり、比較例１の試験布にはスギ花粉アレルゲンは殆ど吸着されなかった。
【００５６】
試験例３（スギ花粉アレルギー発症抑制効果）
試験例１ではたいた後の試験布を１５ｍｍ四方の大きさに切断した。
【００５７】
これらの試験布を用い、スギ花粉アレルギー症の成人男性（３名）に対してアレルゲンのスクラッチテストを行った。即ち、成人男性の前腕屈側面に、針で皮膚面が出血しない程度の傷をつけ、その部分に上記各試験布を貼り、試験布上から生理食塩水０．１ｍｌをしみ込ませた。１時間後に試験布を剥離し、更に２時間後に皮膚の状態を目視により観察した。
【００５８】
皮膚に紅斑が全く認められない場合を０、皮膚に軽度の紅斑が認められる場合を１、皮膚に中程度の紅斑が認められる場合を２、皮膚に重度の紅斑が認められる場合を３、皮膚に浮腫を伴う紅斑が認められる場合を４、と判定した。
【００５９】
結果を表２に示す。
【００６０】
【表２】
2005163236.tif 000004